(57)【特許請求の範囲】
【請求項１】
プラズマディスプレイ用コントラスト向上シートと電磁波遮蔽層を備え、該電磁波遮蔽層側をプラズマディスプレイパネルに固着させて配設するためのプラズマディスプレイ用前面フィルターにおいて、 
前記プラズマディスプレイ用コントラスト向上シートは、透明フィルム基材と、該透明フィルム基材の一方の面に順次積層された透明樹脂層と近赤外線・Ｎｅ光遮蔽粘着層とを備え、該透明樹脂層は紫外線硬化型の樹脂組成物を用いて形成され前記近赤外線・Ｎｅ光遮蔽粘着層との界面側に溝部を備え、該溝部には紫外線硬化型の黒色樹脂組成物を用いて形成された黒色樹脂が充填されており、前記近赤外線・Ｎｅ光遮蔽粘着層は粘着剤に少なくとも近赤外線吸収用の色素、Ｎｅ光吸収用の色素およびラジカル捕捉剤を含有したものであり、 
前記電磁波遮蔽層は、前記プラズマディスプレイ用コントラスト向上シートの前記近赤外線・Ｎｅ光遮蔽粘着層に固着されたものであることを特徴とするプラズマディスプレイ用前面フィルター。
【請求項２】
前記透明樹脂層の前記溝部は、相互に平行な複数の溝部、あるいは、格子形状に形成された溝部であることを特徴とする請求項１に記載のプラズマディスプレイ用前面フィルター。
【請求項３】
前記近赤外線・Ｎｅ光遮蔽粘着層に含有されるラジカル捕捉剤は、粘着剤に対して０．１〜１重量％の範囲であることを特徴とする請求項１または請求項２に記載のプラズマディスプレイ用前面フィルター。
【請求項４】
前記ラジカル捕捉剤は、ヒンダードアミン系およびヒンダードフェノール系の少なくとも１種であることを特徴とする請求項１乃至請求項３のいずれかに記載のプラズマディスプレイ用前面フィルター。
【請求項５】
前記電磁波遮蔽層は、透明基材と、該透明基材上に設けられた導電体パターンを有し、前記透明基材の該導電体パターンが配設されている面が前記プラズマディスプレイ用コントラスト向上シートの前記近赤外線・Ｎｅ光遮蔽粘着層に固着されていることを特徴とする請求項１乃至請求項４のいずれかに記載のプラズマディスプレイ用前面フィルター。
【請求項６】
前記導電体パターンは表面に導電性黒色被膜を有することを特徴とする請求項５に記載のプラズマディスプレイ用前面フィルター。
【請求項７】
前記電磁波遮蔽層は、透明基材と透明樹脂層とを備え、該透明樹脂層は前記透明基材と反対側の面に、相互に平行な複数の溝部、あるいは、格子形状に形成された溝部を備え、該溝部には導電材が充填されており、前記透明樹脂層が前記プラズマディスプレイ用コントラスト向上シートの前記近赤外線・Ｎｅ光遮蔽粘着層に固着されていることを特徴とする請求項１乃至請求項４のいずれかに記載のプラズマディスプレイ用前面フィルター。
【請求項８】
前記電磁波遮蔽層は、透明基材と、該透明基材上に形成された誘電体膜と導電膜との複合膜を備え、前記複合膜が前記プラズマディスプレイ用コントラスト向上シートの前記近赤外線・Ｎｅ光遮蔽粘着層に固着されていることを特徴とする請求項１乃至請求項４のいずれかに記載のプラズマディスプレイ用前面フィルター。
【請求項９】
前記プラズマディスプレイ用コントラスト向上シートの前記透明フィルム基材上に反射防止層を最外層となるように有することを特徴とする請求項１乃至請求項８のいずれかに記載のプラズマディスプレイ用前面フィルター。
【請求項１０】
平行に対向して配設された前面板および背面板と、前記前面板と背面板との間に形成された多数のセルとを有するプラズマディスプレイパネルと、該プラズマディスプレイパネルの前面板側に配設された前面フィルターとを備え、該前面フィルターは請求項１乃至請求項９のいずれかに記載のプラズマディスプレイ用前面フィルターであり、前面フィルターの前記電磁波遮蔽層側をプラズマディスプレイパネルの前面板に対向するように配設されていることを特徴とするプラズマディスプレイ。
【請求項１１】
前記前面板と前記前面フィルターとの間に他の基材が介在することを特徴とする請求項１０に記載のプラズマディスプレイ。
【請求項１２】
前記基材は、前記前面板と空間を設けて配設されたガラス基板であることを特徴とする請求項１１に記載のプラズマディスプレイ。
【発明の詳細な説明】
【技術分野】
【０００１】
本発明は、プラズマディスプレイパネルからの近赤外線やＮｅ成分の発光を遮蔽し、かつ、コントラストを向上するためのコントラスト向上シートと、プラズマディスプレイパネルからの電磁波を遮蔽するための前面フィルターと、これを用いたプラズマディスプレイに関する。
【背景技術】
【０００２】
近年、画像表示媒体の大型化、薄型化に対する要求が高まり、これに対応可能な表示媒体としてプラズマディスプレイパネル（ＰＤＰ）が急速に市場を伸ばしつつある。しかし、プラズマディスプレイパネルはキセノンやヘリウムの不活性ガス放電を利用するため、波長８００〜１０００ｎｍの近赤外線を放出する。このような近赤外線は、コードレス電話、赤外線方式のリモートコントローラー等の誤作動を引き起こす可能性がある。また、不活性ガスに含まれるＮｅ成分のオレンジ色の発光（Ｎｅ光）による色純度の低下が生じるという問題があった。
また、プラズマディスプレイパネルは、外部が明るい条件、すなわち明室条件では、コントラストが不十分となり画像品質が低下するという問題があった。
さらに、プラズマディスプレイパネルは高輝度な表示特性が得られるものの、強度の電磁波を放出し、各種の計器類や人体に対して障害を及ぼすことが示唆されつつある。
【０００３】
このような問題を解消するために、上記のような電磁波や近赤外線、Ｎｅ光の放出を抑え、また、明室でのコントラストを向上させることができる前面フィルターに対する要望が高まっており、例えば、コントラストを向上させるための層として、樹脂層中に楔形のブラックマトリックスを有する外光遮蔽層を備えた多層構造の前面フィルターが開発されている（特許文献１）。
【特許文献１】特開２００６−１８９８６７号公報
【発明の開示】
【発明が解決しようとする課題】
【０００４】
しかし、従来の前面フィルターは、電磁波を遮蔽するための層、近赤外線を遮蔽するための層、Ｎｅ光を遮蔽するための層、外光を遮蔽してコントラストを向上させるための層（外光遮蔽層）を粘着層を介して樹脂フィルムに積層した構造であるため、光透過率の低下を来たし、また、層構成が複雑であるため、製造コストの低減に限界があった。
このため、異なる機能を発現する層を１つの層に集約して構成する層の数を少なくすることが考えられる。しかし、例えば、近赤外線を遮蔽するための層とＮｅ光を遮蔽するための層とを兼ねた近赤外線・Ｎｅ光遮蔽層を外光遮蔽層に設けて構成する層の数を少なくする場合、外光遮蔽層を構成する紫外線硬化型樹脂材料に含有される重合開始剤から発生するラジカルによって近赤外線やＮｅ光を吸収するための色素が劣化するという問題があり、層構成が簡便で優れた機能を発現する前面フィルターに対する要望が高まっている。
本発明は、このような実情に鑑みてなされたものであり、良好な透明性を有し近赤外線やＮｅ成分の発光等の遮蔽性に優れ、かつ、コントラスト向上に優れるコントラスト向上シートと、これらの機能とともに良好な電磁波遮蔽性を具備する前面フィルターと、画像品質に優れ製造コストの低減も可能なプラズマディスプレイを提供することを目的とする。
【課題を解決するための手段】
【０００８】
このような目的を達成するために、本発明のプラズマディスプレイ用前面フィルターは、プラズマディスプレイ用コントラスト向上シートと電磁波遮蔽層を備え、該電磁波遮蔽層側をプラズマディスプレイパネルに固着させて配設するためのプラズマディスプレイ用前面フィルターであって、前記プラズマディスプレイ用コントラスト向上シートは、透明フィルム基材と、該透明フィルム基材の一方の面に順次積層された透明樹脂層と近赤外線・Ｎｅ光遮蔽粘着層とを備え、該透明樹脂層は紫外線硬化型の樹脂組成物を用いて形成され前記近赤外線・Ｎｅ光遮蔽粘着層との界面側に溝部を備え、該溝部には紫外線硬化型の黒色樹脂組成物を用いて形成された黒色樹脂が充填されており、前記近赤外線・Ｎｅ光遮蔽粘着層は粘着剤に少なくとも近赤外線吸収用の色素、Ｎｅ光吸収用の色素およびラジカル捕捉剤を含有したものであり、前記電磁波遮蔽層は、前記プラズマディスプレイ用コントラスト向上シートの前記近赤外線・Ｎｅ光遮蔽粘着層に固着されたものであるような構成とした。
本発明の他の態様として、前記透明樹脂層の前記溝部は、相互に平行な複数の溝部、あるいは、格子形状に形成された溝部であるような構成とした。 
本発明の他の態様として、前記近赤外線・Ｎｅ光遮蔽粘着層に含有されるラジカル捕捉剤は、粘着剤に対して０．１〜１重量％の範囲であるような構成とした。 
本発明の他の態様として、前記ラジカル捕捉剤は、ヒンダードアミン系およびヒンダードフェノール系の少なくとも１種であるような構成とした。 
本発明の他の態様として、前記電磁波遮蔽層は、透明基材と、該透明基材上に設けられた導電体パターンを有し、前記透明基材の該導電体パターンが配設されている面が前記プラズマディスプレイ用コントラスト向上シートの前記近赤外線・Ｎｅ光遮蔽粘着層に固着されているような構成、前記導電体パターンは表面に導電性黒色被膜を有するような構成とした。
【０００９】
本発明の他の態様として、前記電磁波遮蔽層は、透明基材と透明樹脂層とを備え、該透明樹脂層は前記透明基材と反対側の面に、相互に平行な複数の溝部、あるいは、格子形状に形成された溝部を備え、該溝部には導電材が充填されており、前記透明樹脂層が前記プラズマディスプレイ用コントラスト向上シートの前記近赤外線・Ｎｅ光遮蔽粘着層に固着されているような構成とした。
本発明の他の態様として、前記電磁波遮蔽層は、透明基材と、該透明基材上に形成された誘電体膜と導電膜との複合膜を備え、前記複合膜が前記プラズマディスプレイ用コントラスト向上シートの前記近赤外線・Ｎｅ光遮蔽粘着層に固着されているような構成とした。
本発明の他の態様として、前記プラズマディスプレイ用コントラスト向上シートの前記透明フィルム基材上に反射防止層を最外層となるように有するような構成とした。
【００１０】
本発明のプラズマディスプレイは、平行に対向して配設された前面板および背面板と、前記前面板と背面板との間に形成された多数のセルとを有するプラズマディスプレイパネルと、該プラズマディスプレイパネルの前面板側に配設された前面フィルターとを備え、該前面フィルターは上述の本発明のプラズマディスプレイ用前面フィルターであり、前面フィルターの前記電磁波遮蔽層側をプラズマディスプレイパネルの前面板に対向するように配設されているような構成とした。
本発明の他の態様として、前記前面板と前記前面フィルターとの間に他の基材が介在するような構成とした。
本発明の他の態様として、前記基材は、前記前面板と空間を設けて配設されたガラス基板であるような構成とした。
【発明の効果】
【００１１】
本発明のコントラスト向上シートでは、透明樹脂層の溝部に位置する黒色樹脂が、外部からの入射光を有効に吸収してプラズマディスプレイのコントラストを向上させる機能を発現するとともに、従来の前面フィルターでは個々の層として存在していた近赤外線を遮蔽するための層とＮｅ光を遮蔽するための層と粘着層とが、近赤外線・Ｎｅ光遮蔽粘着層に集約されて上記の透明樹脂層に積層されているので、層構成が極めて簡便なものとなり、したがって、光透過率が高く、同時に、製造コストの低減が可能となるとともに、近赤外線・Ｎｅ光遮蔽粘着層に含有されているラジカル捕捉剤が透明樹脂層から移行してくるラジカルを捕捉するので、近赤外線やＮｅ光を吸収するための色素の劣化が防止され、近赤外線・Ｎｅ光遮蔽機能を安定して発現することができる。
【００１２】
また、本発明の前面フィルターでは、上記のコントラスト向上機能と近赤外線・Ｎｅ光遮蔽機能に加えて優れた電磁波遮蔽機能を発現することが可能となり、かつ、同じ機能を具備した従来の前面フィルターに比べて層構成が簡便であるため、光透過率が高く、同時に、製造コストの低減が可能となる。さらに、反射防止層を最外層となるように有する場合には、更に反射防止機能を発現することが可能となる。
また、本発明のプラズマディスプレイは、電磁波、近赤外線およびＮｅ光の放出が抑制され、かつ、明室条件でのコントラストが高く画像品質に優れるものである。そして、使用する前面フィルターが最外層に反射防止層を備える場合には、外光の影響を抑制して、より高品質の画像表示が可能となる。
【発明を実施するための最良の形態】
【００１３】
次に、本発明の実施形態について図面を参照しながら説明する。
[コントラスト向上シート]
図１は、本発明のプラズマディスプレイ用のコントラスト向上シートの一実施形態を示す部分断面図である。図１において、コントラスト向上シート１は、透明フィルム基材２と、この透明フィルム基材２の一方の面２ａに順次積層された透明樹脂層３、近赤外線・Ｎｅ光遮蔽粘着層６と、この近赤外線・Ｎｅ光遮蔽粘着層６に剥離可能に配設された離型性基材７を備えたものである。また、コントラスト向上シート１を構成する透明樹脂層３は、近赤外線・Ｎｅ光遮蔽粘着層６との界面側の面３ａに溝部４を備えており、この溝部４には、黒色樹脂５が充填されている。
【００１４】
本発明のコントラスト向上シート１を構成する透明フィルム基材２は、適度な透明性と耐熱性を有していることが必要であり、例えば、透明性は波長４００ｎｍでの光線透過率が８０％以上であり、また、耐熱性はガラス転移温度が６５℃以上であることが好ましい。使用する透明フィルム基材２の具体例としては、例えば、ポリエチレンテレフタレート、ポリエチレンナフタレート、ポリカーボネート、ポリメチルメタクリレート、ポリオレフィン、環状ポリオレフィン、ノルボルネン、ポリアリレート、フッ素系樹脂（ＰＴＦＥ、ＣＴＦＥ、ＥＴＦＥ）、透明ポリイミド、ポリアミド、ポリプロピレン、ポリエーテルスルフォン、ポリエーテルエーテルケトン、ポリエーテルイミド、ポリフェニルスルフォン、トリアセチルセルロース等が挙げられる。また、透明フィルム基材２の厚みは特に制限されないが、機械的強度の点から５０〜３００μｍ、好ましくは７５〜２００μｍ程度の範囲のものが使用される。
【００１５】
本発明のコントラスト向上シート１を構成する透明樹脂層３は、適度な透明性と耐熱性を有していることが必要であり、例えば、透明性は波長４００ｎｍでの光線透過率が８０％以上であり、また、耐熱性はガラス転移温度が９０℃以上であることが好ましい。このような透明樹脂層３としては、例えば、ポリメチルメタクリレート樹脂、ポリアクリレート樹脂、ポリカーボネート樹脂、ポリビニルアルコール樹脂、ポリビニルピロリドン樹脂、ヒドロキシエチルセルロース樹脂、カルボキシメチルセルロース樹脂、ポリ塩化ビニル樹脂、メラミン樹脂、フェノール樹脂、アルキッド樹脂、エポキシ樹脂、ポリウレタン樹脂、ポリエステル樹脂、マレイン酸樹脂、ポリアミド樹脂等を挙げることができ、透明フィルム基材２との密着性等を考慮して適宜選択することができる。また、透明樹脂層３の厚みは特に制限されないが、溝部４に形成される黒色樹脂によるコントラスト向上機能を有効に発現させる点から５０〜５００μｍ、好ましくは１００〜２００μｍ程度の範囲で設定することができる。
【００１６】
透明樹脂層３の形成される溝部４は、相互に平行な複数の溝部であってもよく、また、格子形状の溝部であってもよい。また、溝部４の断面形状は、図示例では楔形であるが、これに限定されるものではなく、例えば、図２（Ａ）、図２（Ｂ）、図２（Ｃ）に示すような断面形状とすることができる。このような溝部４の深さＤ１は７５〜３００μｍ、好ましくは１００〜１５０μｍ、幅Ｗ１は１０〜８０μｍ、好ましくは１５〜４０μｍ、また、ピッチＰ１は５０〜３００μｍ、好ましくは５０〜１００μｍの範囲で適宜設定することができる。溝部４の寸法が上記のような範囲から外れると、コントラストを向上させる機能が不十分となったり、コントラスト向上シート１の光透過率が低下するので好ましくない。
溝部４内に位置する黒色樹脂５は、コントラストを向上させる機能を発現するものであり、例えば、ポリメチルメタクリレート樹脂、ポリアクリレート樹脂、ポリカーボネート樹脂、ポリビニルアルコール樹脂、エポキシ樹脂、ポリウレタン樹脂、ポリエステル樹脂、もしくはポリアミド樹脂等の樹脂材料にカーボンブラック等の黒色顔料または黒色染料を添加したものを使用することができる。
【００１７】
本発明のコントラスト向上シート１を構成する近赤外線・Ｎｅ光遮蔽粘着層６は、粘着剤に少なくとも近赤外線吸収用の色素、Ｎｅ光吸収用の色素およびラジカル捕捉剤を含有したものである。
近赤外線・Ｎｅ光遮蔽粘着層６に使用する粘着剤としては、例えば、アクリル樹脂、ポリエステル樹脂、ポリビニルアルコール、ポリウレタン樹脂、ポリアミド樹脂、エポキシ樹脂、ポリオレフィン系樹脂、ポリカーボネート系樹脂、シリコーン系樹脂等が挙げられる。
また、近赤外線吸収用の色素は、８００〜１１００ｎｍの波長域の光に対する吸収性を有する材料であり、例えば、ジインモニウム系化合物、フタロシアニン系化合物等を挙げることができる。このような近赤外線吸収用の色素の近赤外線・Ｎｅ光遮蔽粘着層６における含有量は、例えば、１〜２０重量％の範囲で適宜設定することができる。
【００１８】
また、Ｎｅ光吸収用の色素は、Ｎｅの発光スペクトル帯域である５７０〜６００ｎｍの波長領域に吸収極大を有する色素を使用することができ、例えば、アザポルフィリン系、シアニン系、アゾ系等を挙げることができる。このようなＮｅ光吸収用の色素の近赤外線・Ｎｅ光遮蔽粘着層６における含有量は、例えば、０．０１〜４重量％の範囲で適宜設定することができる。
【００１９】
近赤外線・Ｎｅ光遮蔽粘着層６に使用するラジカル捕捉剤は、上述の透明樹脂層３や黒色樹脂５に含有される重合開始剤から発生するラジカルを捕捉して、近赤外線吸収用の色素、Ｎｅ光吸収用の色素の劣化を防止することを目的として分散含有される。使用するラジカル捕捉剤としては、例えば、Ｔｉｎｕｖｉｎ  ７４４（チバガイギー（株）製）等のヒンダードアミン系、Ｉｒｇａｎｏｘ  １０７６（チバガイギー（株）製）等のフェノール系、有機ニッケル系、アミン系、イオウ系、リン系化合物等を挙げることができ、特に、ヒンダードアミン系およびフェノール系の少なくとも１種を含有することが好ましい。このようなラジカル捕捉剤の含有量は、粘着剤に対して０．１〜１重量％の範囲であることが好ましい。ラジカル捕捉剤の含有量が０．１重量％未満であると、ラジカルの捕捉機能が不十分となり、近赤外線吸収用の色素、Ｎｅ光吸収用の色素に劣化が生じるおそれがある。また、含有量が１重量％を超えると、近赤外線吸収用色素の波長域８００〜１１００ｎｍの光に対する吸収性が低下することがあり好ましくない。
このような近赤外線・Ｎｅ光遮蔽粘着層６の厚みは、例えば、５〜１００μｍ、好ましくは１０〜５０μｍの範囲で適宜設定することができる。
【００２０】
また、コントラスト向上シート１を構成する離型性基材７は、近赤外線・Ｎｅ光遮蔽粘着層６に対する粘着性が透明樹脂層３よりも低く、かつ、安易に剥離脱落しないものであれば特に制限はなく、例えば、ポリエステル系、ポリカーボネート系、ポリプロピレン、ポリエチレン系等を挙げることができる。尚、本発明のコントラスト向上シート１は、離型性基材７の代わりに、近赤外線・Ｎｅ光遮蔽粘着層６から剥離しないような基材を備えるものであってもよい。
このようなコントラスト向上シート１は、透明樹脂層３の溝部４に位置する黒色樹脂５が、外部からの入射光を有効に吸収してプラズマディスプレイのコントラストを向上させる機能を発現するとともに、従来の前面フィルターでは個々の層として存在していた近赤外線を遮蔽するための層とＮｅ光を遮蔽するための層と粘着層とが、近赤外線・Ｎｅ光遮蔽粘着層６に集約されて透明樹脂層３に積層されているので、構成する層の数が少なく、したがって、光透過率が高く、同時に、製造コストの低減が可能となる。また、近赤外線・Ｎｅ光遮蔽粘着層６に含有されているラジカル捕捉剤が透明樹脂層３から移行してくるラジカルを捕捉するので、近赤外線やＮｅ光を吸収するための色素の劣化が防止され、近赤外線・Ｎｅ光遮蔽機能を安定して発現することができる。
【００２１】
ここで、本発明のコントラスト向上シートの製造方法の一例を、上述のコントラスト向上シート１を例として、図３を参照しながら説明する。
まず、透明フィルム基材２上に透明樹脂層用の放射線硬化型の樹脂組成物を塗布して透明樹脂塗膜３′を形成し、この透明樹脂塗膜３′に溝部形成用の金型８を押圧する（図３（Ａ））。この状態で透明フィルム基材２側から放射線を照射して透明樹脂塗膜３′を硬化させ、その後、金型８を取り外して、複数の溝部４を備えた透明樹脂層３を形成する（図３（Ｂ））。
次いで、透明樹脂層３上に放射線硬化型の黒色樹脂組成物を塗布し、ドクターで余分な黒色樹脂組成物を掻き取って、溝部４に黒色樹脂組成物を充填し、その後、放射線を照射して硬化させる。これにより、黒色樹脂５が、断面楔形の溝部４に充填される（図３（Ｃ））。
【００２２】
これとは別に、離型性基材７上に近赤外線・Ｎｅ光遮蔽粘着層６を設けたシートを形成する（図３（Ｄ））。次いで、この近赤外線・Ｎｅ光遮蔽粘着層６を透明樹脂層３に密着するようにラミネートすることにより、本発明のコントラスト向上シート１が得られる（図３（Ｅ））。
上述のコントラスト向上シートは例示であり、本発明はこの実施形態に限定されるものではない。
【００２３】
[前面フィルター]
（第１の実施形態）
本発明の前面フィルターは、本発明のコントラスト向上シートの透明フィルム基材に電磁波遮蔽層を有するものである。
図４は、本発明の前面フィルターの一実施形態を示す部分断面図である。図４において、前面フィルター１１は、本発明のプラズマディスプレイ用コントラスト向上シート１の透明フィルム基材２に、粘着層１３を介して電磁波遮蔽層１２を備えるものである。
前面フィルター１１を構成する電磁波遮蔽層１２は、十分な電磁波遮蔽機能を発現するために、そのシート抵抗は０．００１〜２Ω／□の範囲であることが好ましい。尚、シート抵抗は三菱化学（株）製ロレスタを用いて４端子法により測定する。
また、粘着層１３は、透明フィルム基材２と電磁波遮蔽層１２とを固着できるものであれば、その種類等には特に制限はなく、例えば、アクリル樹脂、ポリエステル樹脂、ポリビニルアルコール、ポリウレタン樹脂、ポリイミド樹脂、エポキシ樹脂、塩化ビニル−酢酸ビニル共重合体、エチレン−酢酸ビニル共重合体等を使用することができる。
【００２４】
上記の電磁波遮蔽層１２は、例えば、図５に示されるように、透明基材２３と、この透明基材２３上に設けられた導電体パターン２４を有するものとすることができる。この電磁波遮蔽層１２は、透明基材２３の導電体パターン２４が配設されていない面２３ａがコントラスト向上シート１の透明フィルム基材２に粘着層１３を介して固着される。
電磁波遮蔽層１２を構成する透明基材２３は、適度な透明性と耐熱性を有していることが必要であり、例えば、透明フィルム基材２と同様の材料を使用することができ、厚みは、例えば、２０〜２００μｍの範囲で適宜設定することができる。また、導電体パターン２４は、格子形状、相互に平行は複数のストライプ形状等とすることができ、導電体パターンの幅Ｗ２は５〜５０μｍ、好ましくは１０〜３０μｍ、また、ピッチＰ２は１００〜５００μｍ、好ましくは１５０〜３５０μｍの範囲で適宜設定することができる。
【００２５】
ここで、図５に示されるような電磁波遮蔽層１２の導電体パターン２４の形成について説明する。
導電体パターン２４は、例えば、透明基材２３上の導電体層を形成し、この導電体層上に所望のレジストパターンを設け、次いで、このレジストパターンをマスクとして導電体層をエッチングし、レジストパターンを剥離することにより形成することができる。また、形成した導電体パターン２４上に黒色電気めっきにより導電性黒色被膜を形成してもよい。
また、導電体パターン２４は、透明基材２３上に、グラビア印刷、フレキソ印刷、スクリーン印刷、電子印刷等の印刷法により無電解めっき用の触媒を所望のパターンで印刷し、このパターン上に無電解めっきにより金属を析出することにより形成することができる。この場合も、形成した導電体パターン２４上に黒色電気めっきにより導電性黒色被膜を形成してもよい。
【００２６】
また、導電体パターン２４は、透明基材２３上に、水溶性インキを用いて所望のマスクパターンを印刷し、このマスクパターンを被覆するように透明基材２３上に真空成膜法、あるいは電気めっきにより導電体層を形成し、その後、上記のマスクパターンを除去すると同時に、不要な導電体層をリフトオフすることにより形成することができる。この場合も、形成した導電体パターン２４上に黒色電気めっきにより導電性黒色被膜を形成してもよい。
さらに、導電体パターン２４は、透明基材２３上に、金、銀、銅、アルミニウム、クロム、チタン、亜鉛、スズ、ニッケル等の導電性微粒子を含有させた導電性インクを印刷し、焼成により有機成分を除去することにより形成することができる。この導電性インクの導電性が不十分な場合には、さらに電気めっきにより銅等の導電性金属被膜を形成してもよい。さらに、このように形成した導電体パターン２４上に黒色電気めっきにより導電性黒色被膜を形成してもよい。
【００２７】
また、本発明では、電磁波遮蔽層１２を、例えば、図６に示されるように、透明基材３３と透明樹脂層３４とを備え、この透明樹脂層３４は透明基材３３と反対側の面３４ａに、相互に平行な複数の溝部３５、あるいは、格子形状に形成された溝部３５を備え、この溝部３５に導電材３６を充填して有するものとしてもよい。この電磁波遮蔽層１２は、透明基材３３がコントラスト向上シート１の透明フィルム基材２に粘着層１３を介して固着される。
電磁波遮蔽層１２を構成する透明基材３３は、適度な透明性と耐熱性を有していることが必要であり、例えば、透明フィルム基材２と同様の材料を使用することができ、厚みは、例えば、５０〜３００μｍの範囲で適宜設定することができる。また、透明樹脂層３４は、適度な透明性と耐熱性を有していることが必要であり、例えば、上述の透明樹脂層３と同様の材料を使用することができ、厚みは、例えば、５０〜５００μｍの範囲で適宜設定することができる。また、溝部３５の深さＤ３は７５〜３００μｍ、好ましくは１００〜１５０μｍ、幅Ｗ３は１０〜８０μｍ、好ましくは１５〜４０μｍ、ピッチＰ３は５０〜３００μｍ、好ましくは５０〜１００μｍの範囲で適宜設定することができる。さらに、溝部３５の断面形状は、図示例では台形であるが、これに限定されるものではなく、例えば、楔形であってもよく、さらに、図２（Ｂ）、図２（Ｃ）に示されるような溝部４と同様な断面形状であってもよい。
【００２８】
ここで、図６に示されるような電磁波遮蔽層１２の形成について図７を参照しながら説明する。
まず、透明基材３３上に透明樹脂層用の放射線硬化型の樹脂組成物を塗布して透明樹脂塗膜３４′を形成する（図７（Ａ））。次に、この透明樹脂塗膜３４′に溝部形成用の金型３８を押圧し、この状態で透明基材３３側から放射線を照射して透明樹脂塗膜３４′を硬化させ（図７（Ｂ））、その後、金型３８を取り外して、複数の溝部３５を備えた透明樹脂層３４を形成する（図７（Ｃ））。
次いで、透明樹脂層３４上に導電性ペーストを塗布し、ドクターで余分な導電性ペーストを掻き取って、溝部３５内に導電性ペーストを充填し、その後、焼成処理を施して有機成分を除去して導電材３６とすることにより、電磁波遮蔽層１２が得られる（図７（Ｅ））。
【００２９】
また、本発明では、電磁波遮蔽層１２を、例えば、図８に示されるように、透明基材４３と、この透明基材４３上に、導電膜４５ａ，４５ｂと誘電体膜４６ａ，４６ｂとの複合膜４４を備えたものとしてもよい。この電磁波遮蔽層１２は、透明基材４３がコントラスト向上シート１の透明フィルム基材２に粘着層１３を介して固着される。
電磁波遮蔽層１２を構成する透明基材４３は、上述の透明基材３３と同様とすることができる。また、複合膜４４は、導電膜４５ａ，４５ｂと誘電体膜４６ａ，４６ｂとが交互に積層されたものであり、例えば、導電膜４５ａ，４５ｂとして銀、銅、アルミ等の薄膜、誘電体膜４６ａ，４６ｂとしてインジウム錫酸化膜（ＩＴＯ）等の薄膜を用いることができる。このような導電膜４５ａ，４５ｂと誘電体膜４６ａ，４６ｂは、スパッタリング法等の真空成膜法により形成することができ、透明性と電磁波遮蔽性を考慮して積層する薄膜の数、積層順序を設定することができ、個々の薄膜の厚みは、例えば、０．０１〜０．１μｍ程度、複合膜４４の厚みは０．０２〜１μｍ程度とすることができる。
【００３０】
（第２の実施形態）
本発明の前面フィルターは、本発明のコントラスト向上シートの近赤外線・Ｎｅ光遮蔽粘着層に電磁波遮蔽層を固着して備えるものである。
図９は、本発明の前面フィルターの他の実施形態を示す部分断面図である。図９において、前面フィルター５１は、本発明のプラズマディスプレイ用コントラスト向上シート１の近赤外線・Ｎｅ光遮蔽粘着層６に電磁波遮蔽層５２を備えるものである。
前面フィルター５１を構成する電磁波遮蔽層５２は、十分な電磁波遮蔽機能を発現するために、そのシート抵抗は０．００１〜２Ω／□の範囲であることが好ましい。このような電磁波遮蔽層５２は、上述の実施形態で説明した電磁波遮蔽層１２と同様のものであってよい。ただし、図５に示される電磁波遮蔽層１２を電磁波遮蔽層５２として前面フィルター５１に使用するには、導電体パターン２４が形成されている面が近赤外線・Ｎｅ光遮蔽粘着層６に固着される。また、図６に示される電磁波遮蔽層１２を電磁波遮蔽層５２として前面フィルター５１に使用するには、透明樹脂層３４が近赤外線・Ｎｅ光遮蔽粘着層６に固着される。さらに、図８に示される電磁波遮蔽層１２を電磁波遮蔽層５２として前面フィルター５１に使用するには、複合膜４４が近赤外線・Ｎｅ光遮蔽粘着層６に固着される。
【００３１】
上述の前面フィルターは例示であり、本発明はこの実施形態に限定されるものではない。例えば、上述の前面フィルター１１の電磁波遮蔽層１２上、あるいは、前面フィルター５１の透明フィルム基材２上に、紫外線吸収層を備えるものであってもよく、また、最外層として反射防止層を備えるものであってもよい。
紫外線吸収層としては、例えば、紫外線吸収剤を分散含有する紫外線吸収フィルムであってよく、従来公知の紫外線吸収剤を含有するポリエチレンテレフタレートフィルム、アクリル系フィルム、ポリエステル系フィルム、ポリアミド系フィルム、ポリウレタン系フィルム、ポリオレフィン系フィルム、ポリカーボネート系フィルム、シリコーン系フィルム等を使用することができる。
【００３２】
また、反射防止層は、本発明の前面フィルターを装着したプラズマディスプレイにおいて、光の反射により画像の視認性が低下するのを防止するための層である。このような反射防止層は、波長４００〜７００ｎｍの可視光領域での光線反射率が１〜５０％となるような層が好ましい。反射防止層としては、従来公知の反射防止層とすることができ、例えば、表面の凹凸を有し、外光を散乱するような層とすることができる。また、反射防止層は、屈折率の高い層、屈折率の低い層、中間の屈折率をもつ層を積層し、光の干渉を生じさせ、反射、透過、吸収の光学物性のうち、反射強度を低減させる方法を用いた層とすることもできる。具体的には、低屈折率層／高屈折率層／低屈折率層を積層して反射防止層としたり、中屈折率層／高屈折率層／低屈折率層を積層して反射防止層とすることができる。
【００３３】
尚、ここでの高屈折率、中屈折率、低屈折率とは、可視光領域における屈折率の相対的な高低を意味しており、通常、５５０ｎｍでの屈折率を指して定義される。また、高屈折率層、中屈折率層、低屈折率層は、透明であることが必要であり、例えば、金属の酸化膜、酸化窒化膜、酸化炭化膜、酸化フッ化膜、酸化炭化フッ化膜等を使用することができる。これらの各層に用いられる金属元素は１種類に限定されず、２種以上の金属や、それらの合金を用いることができ、例えば、インジウム錫酸化膜（ＩＴＯ）を挙げることができる。
【００３４】
［プラズマディスプレイ］
本発明のプラズマディスプレイは、プラズマディスプレイパネルの前面板に本発明の前面フィルターを備えたものである。
図１０は、本発明のプラズマディスプレイの一例を示す概略構成図であり、プラズマディスプレイ６１は、プラズマディスプレイパネル６２の前面板側に、本発明の前面フィルター１１を、その近赤外線・Ｎｅ光遮蔽粘着層６を固着させることにより配設したものである。
また、図１１は、本発明のプラズマディスプレイの他の例を示す概略構成図であり、プラズマディスプレイ７１は、プラズマディスプレイパネル７２の前面板側に、本発明の前面フィルター５１の電磁波遮蔽層５２を粘着層７３を介して固着させ配設したものである。
本発明のプラズマディスプレイ６１，７１に使用するプラズマディスプレイパネル６２，７２は、平行に対向して配設された前面板および背面板と、この前面板と背面板との間に形成された多数のセルとを有するものであり、従来公知のＡＣ型プラズマディスプレイパネル、ＤＣ型プラズマディスプレイパネルを使用することができる。また、粘着層７３はプラズマディスプレイパネル７２と前面フィルター５１とを固着でき光透過性の高いものであれば、その種類等には特に制限はない。
【００３５】
このような本発明のプラズマディスプレイ６１，７１では、前面フィルター１１，５１によって、明室条件でのコントラストが高く、高品質の画像表示が可能であるとともに、電磁波の放出が抑制され、また、近赤外線やＮｅ光の放出が抑制される。
また、本発明のプラズマディスプレイは、プラズマディスプレイパネルの前面板と前面フィルターとの間に他の基材が介在するものであってもよい。このような基材としては、例えば、プラズマディスプレイパネルの前面板と空間を設けて配設されたガラス基板であってよく、また、調色層等であってもよい。
尚、上述の実施形態は例示であり、本発明はこれらの実施形態に限定されるものではない。
【実施例】
【００３６】
次に、実施例を示して本発明を更に詳細に説明する。
［実施例１］
透明フィルム基材としてポリエチレンテレフタレートフィルム（東レ（株）製ルミラーＴ−６０、厚み１８８μｍ）を準備し、この透明フィルム基材の一方の面に、紫外線硬化型の樹脂組成物（ＪＳＲ（株）製  オプトマー）をダイコーターで塗布して透明樹脂塗膜（厚み２００μｍ）を形成した。
次に、この透明樹脂塗膜に溝部形成用の金型を押圧し、この状態で透明フィルム基材側から放射線を照射して透明樹脂塗膜を硬化させ、その後、金型を取り外して、複数の溝部を平行に備えた透明樹脂層（厚み１８０μｍ）を形成した。使用した溝部形成用の金型は、断面が楔形（底辺が２０μｍ、高さ１０５μｍ）の連続凸状体が平板上に７５μｍのピッチで相互に平行に配設されたものであり、形成された溝部は、この金型の楔形の連続凸状体の形状を反映したものであった。すなわち、溝部は、深さが１０５μｍ、幅が２０μｍ、ピッチが７５μｍの断面楔形をなすものであった。
【００３７】
次いで、透明樹脂層上に紫外線硬化型の黒色樹脂組成物（ＪＳＲ（株）製  黒色顔料分散オプトマー）をダイコーターで塗布し、ドクターで余分な黒色樹脂組成物を掻き取って上記の溝部に黒色樹脂組成物を充填し、その後、紫外線を照射して硬化させた。これにより、黒色樹脂が断面楔形の溝部に密に充填された。
一方、離型性基材として、離型フィルム（東洋紡（株）製  ＰＥＴフィルム、厚み２５μｍ）を準備し、この離型性基材の一方の面に下記組成の組成物をダイコーターにより塗布し、８０℃、１分間の加熱処理を施して、近赤外線・Ｎｅ光遮蔽粘着層（厚み４０μｍ）を形成した。
【００３８】
（近赤外線・Ｎｅ光遮蔽粘着層用の組成物）
・アクリル樹脂ＰＴＲ−２５００Ｔ（日本化薬（株）製）  …１２０．０重量部
（粘着剤）
・ＩＲＧ０６８（日本化薬（株）製）（ＮＩＲ吸収色素）    …    １．０重量部
・ＴＡＰ−２（山田化学工業（株）製）（Ｎｅ光吸収色素）  …    ０．１重量部
・Ｔｉｎｕｖｉｎ  ７４４（チバガイギー（株）製）      …  ０．４８重量部
（ラジカル捕捉剤）
次いで、黒色樹脂が溝部に充填された上記の透明樹脂層に近赤外線・Ｎｅ光遮蔽粘着層を固着するようにしてラミネートして本発明のコントラスト向上シートを得た。
【００３９】
［比較例１］
近赤外線・Ｎｅ光遮蔽粘着層用の組成物として、ラジカル捕捉剤を含有していない下記組成の組成物を使用した他は、実施例１と同様にして、コントラスト向上シートを作製した。
（近赤外線・Ｎｅ光遮蔽粘着層用の組成物）
・アクリル樹脂ＰＴＲ−２５００Ｔ（日本化薬（株）製）    …１２０．０重量部
（粘着剤）
・ＩＲＧ０６８（日本化薬（株）製）（ＮＩＲ吸収色素）    …    １．０重量部
・ＴＡＰ−２（山田化学工業（株）製）（Ｎｅ光吸収色素）  …    ０．１重量部
【００４０】
［比較例２］
近赤外線・Ｎｅ光遮蔽粘着層用の組成物として、ラジカル捕捉剤量を過剰に含有した下記組成の組成物を使用した他は、実施例１と同様にして、コントラスト向上シートを作製した。
（近赤外線・Ｎｅ光遮蔽粘着層用の組成物）
・アクリル樹脂ＰＴＲ−２５００Ｔ（日本化薬（株）製）    …１２０．０重量部
（粘着剤）
・ＩＲＧ０６８（日本化薬（株）製）（ＮＩＲ吸収色素）    …    １．０重量部
・ＴＡＰ−２（山田化学工業（株）製）（Ｎｅ光吸収色素）  …    ０．１重量部
・Ｔｉｎｕｖｉｎ  ７４４（チバガイギー製）              …  ２．４重量部
（ラジカル捕捉剤）
【００４１】
［評  価］
実施例１、比較例１、２において作製したコントラスト向上シートについて、近赤外線・Ｎｅ光の遮蔽性能の評価を下記の条件で行った。その結果、実施例１のコントラスト向上シートは安定した近赤外線・Ｎｅ光遮蔽性能を発現することが可能であった。しかし、比較例１のコントラスト向上シートは近赤外線・Ｎｅ光遮蔽性能が経時的に劣化（５００時間経過で遮蔽機能が半減）した。また、比較例２のコントラスト向上シートは初期の段階で近赤外線・Ｎｅ光遮蔽性能が低下（実施例１の４０％に低下）し、安定した近赤外線遮蔽性能が得られなかった。
（近赤外線・Ｎｅ光の遮蔽性能の評価条件）
環境試験機（温度８０℃・ｄｒｙおよび温度６０℃・湿度９０％）にて１０００
時間保管し、波長３００ｎｍ〜１３００ｎｍの分光透過率測定を行った。
【００４２】
［実施例２］
透明基材として、ポリエチレンテレフタレートフィルム（東洋紡（株）製  Ａ４１００、厚み７５μｍ）を準備し、この透明基材の一方の面に真空蒸着法で銅薄膜（厚み２５μｍ）を形成した。次に、この銅薄膜上にレジスト（大日精化（株）製  Ｅブルー）をグラビア印刷で形成してレジストパターンを設け、このレジストパターンをマスクとして銅薄膜を塩化第二鉄エッチング液でエッチングし、レジストパターンを剥離した。これにより、透明基材上に格子形状の導電体パターン（線幅２０μｍ、線ピッチ２８０μｍ）を備えた電磁波遮蔽シートを形成した。
次に、上記の電磁波遮蔽シートの透明基材側に粘着シート（（株）巴川製紙所製  ＴＤ０６Ａ、厚み４０μｍ）を貼りあわせて粘着層とし、この粘着層を介して、実施例１のコントラスト向上シートの透明フィルム基材上に固着して電磁波遮蔽層とした。これにより、本発明の前面フィルターを得た。
このように得られた前面フィルターの電磁波遮蔽層のシート抵抗を、三菱化学（株）製ロレスタを用いて４端子法により測定した結果、０．０２Ω／□であり、良好な電磁波遮蔽性能を有することが確認された。また、波長３００〜７００ｎｍでの全光線透過率を（株）島津製作所製  分光光度計を用いて測定した結果、５５％であり、良好な透明性を備えることが確認された。
【００４３】
［実施例３］
透明基材としてポリエチレンテレフタレートフィルム（東レ（株）製ルミラーＴ−６０、厚み１００μｍ）を準備し、この透明フィルム基材の一方の面に、紫外線硬化型の樹脂組成物（ＪＳＲ（株）製  オプトマー）をダイコーターで塗布して透明樹脂塗膜（厚み１００μｍ）を形成した。
次に、この透明樹脂塗膜に溝部形成用の金型を押圧し、この状態で透明フィルム基材側から放射線を照射して透明樹脂塗膜を硬化させ、その後、金型を取り外して、複数の溝部を平行に備えた透明樹脂層（厚み８５μｍ）を形成した。使用した溝部形成用の金型は、断面が台形（下底が４μｍ、上底が１０μｍ、高さ２０μｍ）の連続凸状体が平板上に３００μｍのピッチで格子形状に配設されたものであり、形成された溝部は、この金型の楔形の連続凸状体の形状を反映したものであった。すなわち、溝部は、深さが２０μｍ、開口幅が１０μｍ、底部の幅が４μｍ、ピッチが３００μｍの断面台形の格子形状パターンをなすものであった。
【００４４】
次いで、透明樹脂層上に銀ペースト（藤倉化成（株）製  ナノドータイト）をノズルより滴下しながら、ドクターで余分な銀ペーストを掻き取って上記の溝部に銀ペーストを充填し、その後、焼成処理（１２０℃、１０分間）を施して銀ペーストの有機成分を焼成除去した。これにより、導電材が断面楔形の溝部に密に充填され、電磁波遮蔽シートを形成した。
この電磁波遮蔽シートの透明基材側に、実施例２と同様にして粘着層を形成し、この粘着層を介して、実施例１のコントラスト向上シートの透明フィルム基材上に固着して電磁波遮蔽層とした。これにより、本発明の前面フィルターを得た。
このように得られた前面フィルターの電磁波遮蔽層側のシート抵抗を実施例２と同様に測定した結果、０．２Ω／□であり、良好な電磁波遮蔽性能を有することが確認された。また、全光線透過率を実施例２と同様に測定した結果、５０％であり、良好な透明性を備えることが確認された。
【産業上の利用可能性】
【００４５】
プラズマディスプレイの製造において有用である。
【図面の簡単な説明】
【００４６】
【図１】本発明のプラズマディスプレイ用のコントラスト向上シートの一実施形態を示す部分断面図である。
【図２】本発明のコントラスト向上シートを構成する溝部の断面形状を説明するための図である。
【図３】本発明のコントラスト向上シートの製造方法の一例を説明するための工程図である。
【図４】本発明の前面フィルターの一実施形態を示す部分断面図である。
【図５】本発明の前面フィルターを構成する電磁波遮蔽層の一例を示す拡大部分断面図である。
【図６】本発明の前面フィルターを構成する電磁波遮蔽層の他の例を示す拡大部分断面図である。
【図７】図６に示される電磁波遮蔽層の製造方法の一例を説明するための工程図である。
【図８】本発明の前面フィルターを構成する電磁波遮蔽層の他の例を示す拡大部分断面図である。
【図９】本発明の前面フィルターの他の実施形態を示す部分断面図である。
【図１０】本発明のプラズマディスプレイの一例を示す概略構成図である。
【図１１】本発明のプラズマディスプレイの他の例を示す概略構成図である。
【符号の説明】
【００４７】
１…コントラスト向上シート
２…透明フィルム基材
３…透明樹脂層
４…溝部
５…黒色樹脂
６…近赤外線・Ｎｅ光遮蔽粘着層
７…離型性基材
１１，５１…前面フィルター
１２，５２…電磁波遮蔽層
２３，３３，４３…透明基材
２４…導電体パターン
３４…透明樹脂層
３５…溝部
３６…導電材
４４…複合層
４５ａ，４５ｂ…導電膜
４６ａ，４６ｂ…誘電体膜
６１，７１…プラズマディスプレイ
６２，７２…プラズマディスプレイパネル
【図１】
0005181646.tif 000002
【図２】
0005181646.tif 000003
【図３】
0005181646.tif 000004
【図４】
0005181646.tif 000005
【図５】
0005181646.tif 000006
【図６】
0005181646.tif 000007
【図７】
0005181646.tif 000008
【図８】
0005181646.tif 000009
【図９】
0005181646.tif 000010
【図１０】
0005181646.tif 000011
【図１１】
0005181646.tif 000012